КОМПОЗИЦИИ И СПОСОБЫ ЦЕМЕНТИРОВАНИЯ СКВАЖИН

1. Композиция, содержащая:
(i) воду;
(ii) неорганический цемент;
(iii) газообразующий агент; и
(iv) стабилизатор газа,
при этом газообразующий агент выделяет газообразные водород, диоксид углерода или азот или их комбинацию, и стабилизатор газа представляет собой водную смесь, содержащую полигликоли, оксиалкилаты и метанол, или триметиламмония хлорид жирных кислот кокосового масла (сoco trimethyl ammonium chloride), или смесь, содержащую аммониевый сульфат простого эфира жирного спирта и простой монобутиловый эфир этиленгликоля, или их комбинации.
2. Композиция по п. 1, в которой неорганический цемент содержит портландцементы, кальций-алюминиевые цементы, летучую золу, известково-кремнеземистые смеси, цеолиты, доменные шлаки, геополимеры или химически связанные фосфатные керамические материалы или их комбинации.
3. Композиция по п. 1 или 2, в которой газообразующий агент содержит алюминий в концентрации от 0,07% до 1,00% в пересчете на массу цемента.
4. Композиция по любому из пп. 1 или 2, в которой стабилизатор газа присутствует в концентрации от 4,45 до 26,7 л/т.
5. Композиция по любому из пп. 1 или 2, в которой указанная композиция дополнительно содержит ускорители
схватывания, замедлители схватывания, диспергаторы, гибкие частицы, волокна, добавки, снижающие водоотдачу, добавки, способствующие миграции газов, наполнители, вспенивающие агенты, добавки, препятствующие расслаиванию, или утяжелители или их комбинации.
6. Способ цементирования подземной скважины, включающий:
(i) приготовление композиции, содержащей воду, неорганический цемент, газообразующий агент и стабилизатор газа, при этом газообразующий агент выделяет газообразные водород, диоксид углерода или азот или их комбинацию;
(ii) размещение композиции в скважине; и
(iii) отверждение композиции и развитие прочности на сжатие со скоростью,
при этом стабилизатор газа улучшает прочность на сжатие, увеличивает скорость, с которой развивается прочность на сжатие, позволяет сохранить однородность цемента или усиливает расширение цемента или делает и то и другое.
7. Способ по п. 6, в котором стабилизатор газа представляет собой водную смесь, содержащую полигликоли, оксиалкилаты и метанол, или коко-хлорид триметиламмония, или смесь, содержащую аммониевый сульфат простого эфира жирного спирта и простой монобутиловый эфир этиленгликоля, или их комбинации.
8. Способ по п. 6 или 7, в котором композицию помещают в кольцевое пространство между трубчатым корпусом и стенкой скважины или в кольцевое пространство между двух трубчатых корпусов.
9. Способ по любому из пп. 6 или 7, в котором композицию
размещают в процессе вторичного цементирования.
10. Способ по любому из пп. 6 или 7, в котором неорганический цемент содержит портландцементы, кальций-алюминиевые цементы, летучую золу, известково-кремнеземистые смеси, цеолиты, доменные шлаки, геополимеры или химически связанные фосфатные керамические материалы или их комбинации.
11. Способ по любому из пп. 6 или 7, в котором газообразующий агент содержит алюминий в концентрации от 0,07% до 1,00% в пересчете на массу цемента.
12. Способ по любому из пп. 6 или 7, в котором стабилизатор газа присутствует в концентрации от 4,45 до 26,7 л/т.